(57)【要約】【課題】触媒活性が十分に高く、かつ工業的に簡便で安価に製造できる開環メタセシス重合触媒を提供する。【解決手段】下記一般式（１）で表される、特定構造の遷移金属アルキリデン錯体を含む開環メタセシス重合触媒。【化１】2008184530.tif 000015（式中、Ｍは周期律表第５族の遷移金属、Ｒ１およびＲ２は互に独立して水素や炭素原子数１〜２０のアルキル等、Ｙは特定構造のアルキルオキシ基等、または特定構造のケチミド基を表す。）【選択図】なし【特許請求の範囲】
【請求項１】
（Ａ１）下記一般式（１）で表される遷移金属アルキリデン錯体を含む開環メタセシス重合触媒。
【化１】
2008184530.tif 000011
（式中、Ｍは周期律表第５族の遷移金属を表す。Ｒ１およびＲ２は互に独立して水素、炭素原子数１〜２０のアルキル、アリール、またはアルキルシリル基を表し、また、Ｒ１、Ｒ２は互に結合していてもよい。Ｙは下記一般式（ａ）で表されるアルキルオキシ、またはアリールオキシ基、または下記一般式（ｂ）で表わされるケチミド基を表す。
−ＯＲ３                  （ａ）
−Ｎ＝ＣＲ４Ｒ５            （ｂ）
式（ａ）において、Ｒ３は炭素原子数１〜２０のアルキル、またはアリール基を表す。式（ｂ）において、Ｒ４およびＲ５は互いに独立して炭素原子数１〜２０のアルキル、またはアリール基を表し、また、Ｒ４、Ｒ５は互に結合していてもよい。）
【請求項２】
前記一般式（１）中の遷移金属Ｍがバナジウムである請求項１記載の開環メタセシス重合触媒。
【請求項３】
（Ａ２）下記一般式（２）で表される遷移金属アルキル錯体を含む開環メタセシス重合触媒。
【化２】
2008184530.tif 000012
（式中、Ｍは周期律表第５族の遷移金属を表す。Ｒ１およびＲ２は互に独立して水素、炭素原子数１〜２０のアルキル、アリール、またはアルキルシリル基を表し、また、Ｒ１、Ｒ２は互に結合していてもよい。Ｒ６は水素、炭素原子数１〜２０のアルキル、またはアリール基を表す。Ｙは下記一般式（ａ）で表されるアルキルオキシ、またはアリールオキシ基、または下記一般式（ｂ）で表わされるケチミド基を表す。
−ＯＲ３                  （ａ）
−Ｎ＝ＣＲ４Ｒ５            （ｂ）
式（ａ）において、Ｒ３は炭素原子数１〜２０のアルキル、またはアリール基を表す。式（ｂ）において、Ｒ４およびＲ５は互いに独立して炭素原子数１〜２０のアルキル、またはアリール基を表し、また、Ｒ４、Ｒ５は互に結合していてもよい。）
【請求項４】
（Ａ３）下記一般式（３）で表される遷移金属ハロゲン錯体と、（Ｂ）アルキル金属化合物とを含む開環メタセシス重合触媒。
【化３】
2008184530.tif 000013
（式中、Ｍは周期律表第５族の遷移金属を表す。Ｘ１、Ｘ２は互に独立してフッ素原子、塩素原子、臭素原子、またはヨウ素原子を表す。Ｙは下記一般式（ａ）で表されるアルキルオキシ、またはアリールオキシ基、または下記一般式（ｂ）で表わされるケチミド基を表す。
−ＯＲ３                  （ａ）
−Ｎ＝ＣＲ４Ｒ５            （ｂ）
式（ａ）において、Ｒ３は炭素原子数１〜２０のアルキル、またはアリール基を表す。式（ｂ）において、Ｒ４およびＲ５は互いに独立して炭素原子数１〜２０のアルキル、またはアリール基を表し、また、Ｒ４、Ｒ５は互に結合していてもよい。）
【請求項５】
（Ａ４）下記一般式（４）で表される遷移金属アルキリデン錯体を含む開環メタセシス重合触媒。
【化４】
2008184530.tif 000014
（式中、Ｍは周期律表第５族の遷移金属を表す。Ｒ１およびＲ２は互に独立して水素、炭素原子数１〜２０のアルキル、アリール、またはアルキルシリル基を表し、また、Ｒ１、Ｒ２は互に結合していてもよい。Ｅはアミン、ピリジン、ホスフィン、エーテル、またはチオエーテルを含む電子供与性化合物からなる配位子を表す。Ｙは下記一般式（ａ）で表されるアルキルオキシ、またはアリールオキシ基、または下記一般式（ｂ）で表わされるケチミド基を表す。
−ＯＲ３                  （ａ）
−Ｎ＝ＣＲ４Ｒ５            （ｂ）
式（ａ）において、Ｒ３は炭素原子数１〜２０のアルキル、またはアリール基を表す。式（ｂ）において、Ｒ４およびＲ５は互いに独立して炭素原子数１〜２０のアルキル、またはアリール基を表し、また、Ｒ４、Ｒ５は互に結合していてもよい。）
【請求項６】
前記一般式（４）中の遷移金属Ｍがバナジウムである請求項５記載の開環メタセシス重合触媒。
【請求項７】
前記一般式（４）中のＥがホスフィンを含む電子供与性化合物からなる配位子である請求項５記載の開環メタセシス重合触媒。
【請求項８】
請求項３に記載の（Ａ２）前記一般式（２）で表される遷移金属アルキル錯体と、（Ｃ）アミン類、ピリジン類、ホスフィン類、エーテル類、およびチオエーテル類から選ばれる少なくとも１種の化合物とを含む開環メタセシス重合触媒。
【請求項９】
請求項４に記載の（Ａ３）前記一般式（３）で表される遷移金属ハロゲン錯体と、（Ｂ）アルキル金属化合物と、（Ｃ）アミン類、ピリジン類、ホスフィン類、エーテル類、およびチオエーテル類から選ばれる少なくとも１種の化合物とを含む開環メタセシス重合触媒。
【請求項１０】
請求項１〜９のいずれかに記載の開環メタセシス重合触媒を用いて環状オレフィン類を開環重合させる開環メタセシス重合体の製造方法。
【発明の詳細な説明】
【技術分野】
【０００１】
本発明は、新規な開環メタセシス重合触媒および該重合触媒を用いて環状オレフィン類を開環重合させる開環メタセシス重合体の製造方法に関する。
【背景技術】
【０００２】
環状オレフィン類を開環メタセシス重合する触媒としては塩化タングステン、酸化塩化タングステン、塩化モリブデン、塩化チタン、または塩化バナジウムなどの周期律表第４〜８族の遷移金属化合物と有機アルミニウムや有機スズ等のようなルイス酸等の助触媒（または共触媒）との組み合わせからなる触媒系等が知られている（非特許文献１参照）。しかしながら、これらの触媒系では重合物がゲル化を起こすなどの問題が生じる場合がある。また触媒活性も十分に高いとはいえない。
【０００３】
一方、近年、これら従来の開環メタセシス重合触媒とは異なり、環状オレフィン類を上述の助触媒を必要とせずに開環メタセシス重合するタングステン、またはモリブデンのアルキリデン錯体が報告されている（非特許文献２参照）。これらの錯体触媒では重合反応の制御が可能であり、また上述の周期律表第４〜８族の遷移金属化合物とルイス酸等の助触媒を組み合わせた触媒に比べ高い触媒活性を有しているなどの特徴を有している。しかしながら、これらの錯体触媒は合成が容易でないなどの問題がある。
【０００４】
また、近年、従来の開環メタセシス重合触媒とは異なるバナジウム錯体触媒による開環メタセシス重合が報告されており、例えばアリールイミド配位子およびアリールオキソ配位子の両方を持つバナジウム錯体（特許文献１参照）や、アリールイミド配位子およびケチミド配位子の両方を持つバナジウム錯体（非特許文献３参照）による開環メタセシス重合が報告されている。これらの錯体触媒はいずれも合成原料に安価なオキシ塩化バナジウム（ＶＯＣｌ３）や配位子前駆体を使用しており、上記タングステン、またはモリブデンのアルキリデン錯体よりも簡便で安価に製造できる。しかしながら、いずれの場合もオキシ塩化バナジウムの酸素原子が窒素原子に置換された構造（Ｖ＝Ｎ−Ｒ、Ｒはアルキル基、アリール基を表す）が必須であり、オキシ塩化バナジウムの酸素原子を他の置換基に変換することなくそのまま触媒構造に利用できるならば、触媒合成方法がより簡便になることからより工業的に有利な触媒となり得る。またアリールイミド配位子およびアリールオキソ配位子の両方を持つバナジウム錯体による開環メタセシス重合は触媒活性が非常に低いという欠点があった。
【非特許文献１】Ｉｖｉｎ，Ｋ．、Ｊ．Ｏｌｅｆｉｎ  Ｍｅｔａｔｈｅｓｉｓ；Ａｃａｄｅｍｉｃ：Ｎｅｗ  Ｙｏｒｋ，１９８３．
【非特許文献２】Ａｃｃ．Ｃｈｅｍ．Ｒｅｓ．、１５８−１６５頁、２３巻、１９９０年
【非特許文献３】Ｏｒｇａｎｏｍｅｔａｌｌｉｃｓ、２２４８−２２５０頁、２４巻、２００５年
【特許文献１】特開２００２−５３６４７号公報
【発明の開示】
【発明が解決しようとする課題】
【０００５】
上記の通り、触媒活性が十分に高く、かつ工業的に簡便で安価に製造できる開環メタセシス重合触媒は未だ見出させていないことから、本発明の課題は、その触媒活性が十分に高く、かつ工業的に簡便で安価に製造できる開環メタセシス重合触媒を提供し、さらに該重合触媒を用いた開環メタセシス重合体の製造方法を提供することにある。
【課題を解決するための手段】
【０００６】
本願発明者らは上記課題を達成するため鋭意検討した結果、特定の構造を有する周期律表第５族遷移金属錯体が極めて優れた開環メタセシス重合触媒となることを見出し、本発明を完成するに至った。すなわち、本発明は、以下の［１］〜［１０］より提供される。
【０００７】
［１］  （Ａ１）下記一般式（１）で表される遷移金属アルキリデン錯体を含む開環メタセシス重合触媒である。
【０００８】
【化１】
2008184530.tif 000002
（式中、Ｍは周期律表第５族の遷移金属を表す。Ｒ１およびＲ２は互に独立して水素、炭素原子数１〜２０のアルキル、アリール、またはアルキルシリル基を表し、また、Ｒ１、Ｒ２は互に結合していてもよい。Ｙは下記一般式（ａ）で表されるアルキルオキシ、またはアリールオキシ基、または下記一般式（ｂ）で表わされるケチミド基を表す。
−ＯＲ３                  （ａ）
−Ｎ＝ＣＲ４Ｒ５            （ｂ）
式（ａ）において、Ｒ３は炭素原子数１〜２０のアルキル、またはアリール基を表す。式（ｂ）において、Ｒ４およびＲ５は互いに独立して炭素原子数１〜２０のアルキル、またはアリール基を表し、また、Ｒ４、Ｒ５は互に結合していてもよい。）
［２］  一般式（１）中の遷移金属Ｍがバナジウムである前記［１］に記載の開環メタセシス重合触媒である。
［３］  （Ａ２）下記一般式（２）で表される遷移金属アルキル錯体を含む開環メタセシス重合触媒である。
【０００９】
【化２】
2008184530.tif 000003
（式中、Ｍは周期律表第５族の遷移金属を表す。Ｒ１およびＲ２は互に独立して水素、炭素原子数１〜２０のアルキル、アリール、またはアルキルシリル基を表し、また、Ｒ１、Ｒ２は互に結合していてもよい。Ｒ６は水素、炭素原子数１〜２０のアルキル、またはアリール基を表す。Ｙは下記一般式（ａ）で表されるアルキルオキシ、またはアリールオキシ基、または下記一般式（ｂ）で表わされるケチミド基を表す。
−ＯＲ３                  （ａ）
−Ｎ＝ＣＲ４Ｒ５            （ｂ）
式（ａ）において、Ｒ３は炭素原子数１〜２０のアルキル、またはアリール基を表す。式（ｂ）において、Ｒ４およびＲ５は互いに独立して炭素原子数１〜２０のアルキル、またはアリール基を表し、また、Ｒ４、Ｒ５は互に結合していてもよい。）
［４］  （Ａ３）下記一般式（３）で表される遷移金属ハロゲン錯体と、（Ｂ）アルキル金属化合物とを含む開環メタセシス重合触媒である。
【００１０】
【化３】
2008184530.tif 000004
（式中、Ｍは周期律表第５族の遷移金属を表す。Ｘ１、Ｘ２は互に独立してフッ素原子、塩素原子、臭素原子、またはヨウ素原子を表す。Ｙは下記一般式（ａ）で表されるアルキルオキシ、またはアリールオキシ基、または下記一般式（ｂ）で表わされるケチミド基を表す。
−ＯＲ３                  （ａ）
−Ｎ＝ＣＲ４Ｒ５            （ｂ）
式（ａ）において、Ｒ３は炭素原子数１〜２０のアルキル、またはアリール基を表す。式（ｂ）において、Ｒ４およびＲ５は互いに独立して炭素原子数１〜２０のアルキル、またはアリール基を表し、また、Ｒ４、Ｒ５は互に結合していてもよい。）
［５］  （Ａ４）下記一般式（４）で表される遷移金属アルキリデン錯体を含む開環メタセシス重合触媒である。
【００１１】
【化４】
2008184530.tif 000005
（式中、Ｍは周期律表第５族の遷移金属を表す。Ｒ１およびＲ２は互に独立して水素、炭素原子数１〜２０のアルキル、アリール、またはアルキルシリル基を表し、また、Ｒ１、Ｒ２は互に結合していてもよい。Ｅはアミン、ピリジン、ホスフィン、エーテル、またはチオエーテルを含む電子供与性化合物からなる配位子を表す。Ｙは下記一般式（ａ）で表されるアルキルオキシ、またはアリールオキシ基、または下記一般式（ｂ）で表わされるケチミド基を表す。
−ＯＲ３                  （ａ）
−Ｎ＝ＣＲ４Ｒ５            （ｂ）
式（ａ）において、Ｒ３は炭素原子数１〜２０のアルキル、またはアリール基を表す。式（ｂ）において、Ｒ４およびＲ５は互いに独立して炭素原子数１〜２０のアルキル、またはアリール基を表し、また、Ｒ４、Ｒ５は互に結合していてもよい。）
［６］  一般式（４）中の遷移金属Ｍがバナジウムである前記［５］に記載の開環メタセシス重合触媒である。
［７］  一般式（４）中のＥがホスフィンを含む電子供与性化合物からなる配位子である前記［５］に記載の開環メタセシス重合触媒である。
［８］  （Ａ２）前記一般式（２）で表される遷移金属アルキル錯体と、（Ｃ）アミン類、ピリジン類、ホスフィン類、エーテル類、およびチオエーテル類から選ばれる少なくとも１種の化合物とを含む開環メタセシス重合触媒である。
［９］  前記［４］に記載の（Ａ３）前記一般式（３）で表される遷移金属ハロゲン錯体と、（Ｂ）アルキル金属化合物と、（Ｃ）アミン類、ピリジン類、ホスフィン類、エーテル類、およびチオエーテル類から選ばれる少なくとも１種の化合物とを含む開環メタセシス重合触媒である。
［１０］  前記［１］〜［９］のいずれかに記載の開環メタセシス重合触媒を用いて環状オレフィン類を開環重合させる開環メタセシス重合体の製造方法である。
【発明の効果】
【００１２】
本発明によれば、その触媒活性が十分に高い開環メタセシス重合触媒を従来の方法に比べて工業的に簡便かつ安価に提供することができる。また、該重合触媒を用い、工業的に有利な開環メタセシス重合体の製造方法が提供される。
【発明を実施するための最良の形態】
【００１３】
以下、本発明について具体的に説明する。
【００１４】
［１］（Ａ１）遷移金属アルキリデン錯体
本発明の（Ａ１）一般式（１）で表される遷移金属アルキリデン錯体において、式中、Ｍは周期律表第５族の遷移金属であり、より具体的にはバナジウム、ニオブ、またはタンタルである。これらの周期律表第５族の遷移金属のうちバナジウムが好ましい。
【００１５】
【化５】
2008184530.tif 000006
【００１６】
また、一般式（１）中のＲ１、Ｒ２は互に独立して水素、炭素原子数１〜２０のアルキル、アリール、またはアルキルシリル基であり、また、これらの一部がハロゲン原子、酸素原子、窒素原子、またはケイ素原子で置換されていてもよい。また、Ｒ１、Ｒ２は互に結合していてもよい。
【００１７】
Ｒ１およびＲ２におけるアルキル基の例としては、具体的には、メチル、エチル、ｎ−プロピル、イソプロピル、ｎ−ブチル、ｔ−ブチル、ｎ−ヘキシル等の直鎖または分岐状アルキル基、シクロヘキシル、アダマンチル等の脂環式アルキル基、フェニルメチル、ジフェニルメチル、トリフェニルメチル等のアリール基が置換したアルキル基、トリフルオロメチル、トリクロロメチル、トリス（トリフルオロメチル）メチル、２，２，２−トリクロロエチル等のハロゲン原子が置換したアルキル基、メトキシメチル、メトキシエチル等の酸素原子を含む置換基を有するアルキル基、ジメチルアミノメチル、ジエチルアミノメチル等の窒素原子を含む置換基を有するアルキル基、トリメチルシリルメチル、トリエチルシリルメチル等のケイ素原子を含む置換基を有するアルキル基等を挙げることができる。
【００１８】
Ｒ１およびＲ２におけるアリール基の例としては、具体的には、フェニル基をはじめとし、２，６−ジメチルフェニル、２，６−ジイソプロピルフェニル、２，６−ジ−ｔ−ブチルフェニル、２，４，６−トリメチルフェニル、２，６−ジ−ｔ−ブチル−４−メチルフェニル、２、６−ジフェニルフェニル等のアルキル基またはアリール基が置換したアリール基、２，６−ジフルオロフェニル、２，６−ジクロロフェニル、２，６−ビス（トリフルオロメチル）フェニル等のハロゲン原子が置換したアリール基、２，６−ジメトキシフェニル等の酸素原子を含む置換基を有するアリール基、４−ジメチルアミノフェニル等の窒素原子を含む置換基を有するアリール基、２，６−ビス（トリメチルシリル）フェニル等のケイ素原子を含む置換基を有するアリール基等を挙げることができる。
【００１９】
Ｒ１およびＲ２におけるアルキルシリル基の例としては、具体的には、例えば、トリメチルシリル、トリエチルシリル、トリイソプロピルシリル、ｔ−ブチルジメチルシリル、トリ−ｔ−ブチルシリル等のトリアルキルシリル基、ジメチルフェニルシリル、ジ−ｔ−ブチルフェニルシリル等のジアルキルアリールシリル基、メチルジフェニルシリル、ｔ−ブチルジフェニルシリル等のアルキルジアリールシリル基、トリフェニルシリル等のトリアリールシリル基等を挙げることができる。
【００２０】
Ｒ１、Ｒ２が互に結合している基としては、具体的には、例えば、エチレン、ブチレン、ペンチレン、へキシレン、メチレン−１，２−フェニレン−メチレン等を挙げることができる。
【００２１】
Ｒ１、Ｒ２としては、これらの水素、炭素原子数１〜２０のアルキル、アリール、またはアルキルシリル基のうち、水素、炭素原子数１〜２０のアルキルまたはアルキルシリル基が好ましく、水素または炭素原子数１〜２０のアルキル基がより好ましい。
【００２２】
一般式（１）中のＹは下記一般式（ａ）で表されるアルキルオキシ、またはアリールオキシ基、または下記一般式（ｂ）で表されるケチミド基を表す。
−ＯＲ３                  （ａ）
−Ｎ＝ＣＲ４Ｒ５            （ｂ）
【００２３】
一般式（ａ）において、Ｒ３は炭素原子数１〜２０のアルキル、またはアリール基であり、またこれらの一部がハロゲン原子、酸素原子、窒素原子、またはケイ素原子で置換されていてもよい。アルキル、またはアリール基の具体例としては、一般式（１）中のＲ１およびＲ２の具体例として例示したアルキルまたはアリール基と同様の基を挙げることができる。Ｒ３としては、これらのアルキルまたはアリール基のうち、アリール基が好ましい。
【００２４】
また、一般式（ｂ）において、Ｒ４およびＲ５は互いに独立して炭素原子１〜２０のアルキル、またはアリール基を表し、また、Ｒ４、Ｒ５は互いに結合していてもよい。またこれらの一部がハロゲン原子、酸素原子、窒素原子、またはケイ素原子で置換されていてもよい。これらの基の具体例としては、一般式（１）中のＲ１およびＲ２の具体例として例示したアルキル、アリールおよびＲ１、Ｒ２が互に結合している基と同様の基を挙げることができる。Ｒ４およびＲ５としては、これらの基のうち、アルキル基またはアリール基が好ましく、アルキル基がより好ましい。
【００２５】
一般式（１）で表される具体的な遷移金属アルキリデン錯体としては、例えば、ＶＯ（ＣＨＳｉＭｅ３）（Ｏ−２，６−ｉＰｒ２−Ｃ６Ｈ３）、ＶＯ（ＣＨＳｉＭｅ３）（Ｏ−２，６−Ｍｅ２−Ｃ６Ｈ３）、ＶＯ（ＣＨＳｉＭｅ３）（Ｏ−２，６−ｔＢｕ２−Ｃ６Ｈ３）、ＶＯ（ＣＨＳｉＭｅ３）（Ｎ＝ＣｔＢｕ２）、およびＶＯ（ＣＨ２）（Ｎ＝ＣｔＢｕ２）等が挙げられる。さらに、これらの化合物の中心金属Ｍがバナジウムから、ニオブまたはタンタルに置換された化合物も具体例として例示することができる。
【００２６】
［２］（Ａ２）遷移金属アルキル錯体
本発明の（Ａ２）一般式（２）で表される遷移金属アルキル錯体において、式中、Ｍは周期律表第５族の遷移金属であり、より具体的にはバナジウム、ニオブ、またはタンタルである。これらの周期律表第５族の遷移金属のうちバナジウムが好ましい。
【００２７】
【化６】
2008184530.tif 000007
【００２８】
また、一般式（２）中のＲ１、Ｒ２は互に独立して水素、炭素原子数１〜２０のアルキル、アリール、またはアルキルシリル基であり、また、これらの一部がハロゲン原子、酸素原子、窒素原子、またはケイ素原子で置換されていてもよい。また、Ｒ１、Ｒ２は互に結合していてもよい。アルキル、アリール、アルキルシリル、Ｒ１、Ｒ２が互に結合している基の具体例としては、一般式（１）中のＲ１およびＲ２の具体例として例示したアルキル、アリール、アルキルシリル、およびＲ１、Ｒ２が互に結合している基と同様の基を挙げることができる。
【００２９】
一般式（２）中のＲ１、Ｒ２としては、これらの水素、炭素原子数１〜２０のアルキル、アリール、アルキルシリル、またはＲ１、Ｒ２が互いに結合している基のうち、水素、炭素原子数１〜２０のアルキル、またはアルキルシリル基が好ましく、水素または炭素原子数１〜２０のアルキル基がより好ましい。
【００３０】
一般式（２）中のＲ６は水素、炭素原子数１〜２０のアルキル、またはアリール基である。また、これらの一部がハロゲン原子、酸素原子、窒素原子、またはケイ素原子で置換されていてもよい。アルキル、またはアリール基の具体例としては、一般式（１）中のＲ１およびＲ２の具体例として例示したアルキル、またはアリール基と同様の基を挙げることができる。
【００３１】
Ｒ６としては、これらの水素、炭素原子数１〜２０のアルキルまたはアリール基のうち、炭素原子数１〜２０のアルキル基が好ましい。
【００３２】
一般式（２）中のＹは一般式（１）中におけるＹと同義であり、下記一般式（ａ）で表されるアルキルオキシまたはアリールオキシ基、または下記一般式（ｂ）で表されるケチミド基を表す。
−ＯＲ３                  （ａ）
−Ｎ＝ＣＲ４Ｒ５            （ｂ）
【００３３】
一般式（２）中の一般式（ａ）におけるＲ３、および一般式（ｂ）におけるＲ４、Ｒ５の具体例および好ましい基としては、それぞれ一般式（１）中の一般式（ａ）におけるＲ３、および一般式（ｂ）におけるＲ４、Ｒ５の具体例および好ましい基として挙げた基と同様の基が挙げられる。
【００３４】
一般式（２）で表される具体的な遷移金属アルキル錯体としては、例えば、ＶＯ（ＣＨ２ＳｉＭｅ３）２（Ｏ−２，６−ｉＰｒ２−Ｃ６Ｈ３）、ＶＯ（ＣＨ２ＳｉＭｅ３）２（Ｏ−２，６−Ｍｅ２−Ｃ６Ｈ３）、ＶＯ（ＣＨ３）２（Ｏ−２，６−ｔＢｕ２−Ｃ６Ｈ３）、ＶＯ（ＣＨ２Ｐｈ）２（Ｎ＝ＣｔＢｕ２）、ＶＯ（ＣＨ３）２（Ｎ＝ＣｔＢｕ２）、およびＶＯ（ｎＢｕ）２（Ｎ＝ＣｔＢｕ２）等が挙げられる。さらに、これらの化合物の中心金属Ｍがバナジウムから、ニオブまたはタンタルに置換された化合物も具体例として例示することができる。
【００３５】
［３］（Ａ３）遷移金属ハロゲン錯体
本発明の（Ａ３）一般式（３）で表される遷移金属ハロゲン錯体において、式中、Ｍは周期律表第５族の遷移金属であり、より具体的にはバナジウム、ニオブ、またはタンタルである。これらの周期律表第５族の遷移金属のうちバナジウムが好ましい。
【００３６】
【化７】
2008184530.tif 000008
【００３７】
一般式（３）中のＸ１，Ｘ２は互いに独立してフッ素原子、塩素原子、臭素原子、またはヨウ素原子を表す。これらのうち塩素原子が好ましい。また、一般式（３）中のＹは一般式（１）中におけるＹと同義であり、下記一般式（ａ）で表されるアルキルオキシ、またはアリールオキシ基、または下記一般式（ｂ）で表されるケチミド基を表す。
−ＯＲ３                  （ａ）
−Ｎ＝ＣＲ４Ｒ５            （ｂ）
【００３８】
一般式（３）中の一般式（ａ）におけるＲ３、および一般式（ｂ）におけるＲ４、Ｒ５の具体例および好ましい基としては、それぞれ一般式（１）中の一般式（ａ）におけるＲ３、および一般式（ｂ）におけるＲ４、Ｒ５の具体例および好ましい基として挙げた基と同様の基が挙げられる。
【００３９】
一般式（３）で表される具体的な遷移金属ハロゲン錯体としては、例えば、ＶＯＣｌ２（Ｏ−２，６−ｉＰｒ２−Ｃ６Ｈ３）、ＶＯＣｌ２（Ｏ−２，６−Ｍｅ２−Ｃ６Ｈ３）、ＶＯＣｌ２（Ｏ−２，６−ｔＢｕ２−Ｃ６Ｈ３）、ＶＯＣｌ２（Ｏ−２，６−ｔＢｕ２−４−Ｍｅ−Ｃ６Ｈ２）、ＶＯＣｌ２（Ｎ＝ＣｔＢｕ２）、およびＶＯＢｒ２（Ｎ＝ＣｔＢｕ２）等が挙げられる。さらに、これらの化合物の中心金属Ｍがバナジウムから、ニオブまたはタンタルに置換された化合物も具体例として例示することができる。
【００４０】
［４］（Ａ４）遷移金属アルキリデン錯体
本発明において、（Ａ１）一般式（１）で表される遷移金属アルキリデン錯体にアミン、ピリジン、ホスフィン、エーテル、またはチオエーテルを含む電子供与性化合物からなる配位子がさらに配位した、（Ａ４）一般式（４）で表される遷移金属アルキリデン錯体を含む開環メタセシス重合触媒は好ましい。
【００４１】
本発明の（Ａ４）一般式（４）で表される遷移金属アルキリデン錯体において、式中、Ｍは周期律表第５族の遷移金属であり、より具体的にはバナジウム、ニオブ、またはタンタルである。これらの周期律表第５族の遷移金属のうちバナジウムが好ましい。
【００４２】
【化８】
2008184530.tif 000009
【００４３】
一般式（４）中のＲ１、Ｒ２は一般式（１）中のＲ１、Ｒ２と同義であり、その具体例および好ましい基としては、それぞれ一般式（１）中のＲ１、Ｒ２の具体例および好ましい基として挙げた基と同様の基が挙げられる。
【００４４】
また、一般式（４）中のＹは一般式（１）中におけるＹと同義であり、下記一般式（ａ）で表されるアルキルオキシ、またはアリールオキシ基、または下記一般式（ｂ）で表されるケチミド基を表す。
−ＯＲ３                  （ａ）
−Ｎ＝ＣＲ４Ｒ５            （ｂ）
【００４５】
一般式（４）中の一般式（ａ）におけるＲ３、および一般式（ｂ）におけるＲ４、Ｒ５の具体例および好ましい基としては、それぞれ一般式（１）中の一般式（ａ）におけるＲ３、および一般式（ｂ）におけるＲ４、Ｒ５の具体例および好ましい基として挙げた基と同様の基が挙げられる。
【００４６】
さらに、一般式（４）中のＥはアミン、ピリジン、ホスフィン、エーテル、またはチオエーテルを含む電子供与性化合物からなる配位子である。これらは孤立電子対を有する配位性化合物であり、これらが上記遷移金属Ｍに配位することにより、触媒が安定化される。さらに、上記Ｅが配位した本発明の触媒は配位しない触媒と比較して触媒活性が高くなる。
【００４７】
アミンを含む電子供与性化合物からなる配位子としては、具体的には、例えば、トリメチルアミン、トリエチルアミン、トリ−ｎ−ブチルアミン、ジイソプロピルエチルアミン等のアルキルアミン類、Ｎ，Ｎ−ジメチルアニリン、Ｎ，Ｎ，２，４，６−ペンタメチルアニリン等のアルキルアリールアミン類、トリフェニルアミン等のアリールアミン類、１−メチルピペリジン等の環状アミン類、Ｎ，Ｎ，Ｎ'，Ｎ'−テトラメチルエチレンジアミン、１，４−ジメチルピペラジン等の多価アミン類等が挙げられる。
【００４８】
ピリジンを含む電子供与性化合物からなる配位子としては、具体的には、ピリジンをはじめとし、例えば、２，６−ジメチルピリジン、２，４−ジメチルピリジン、２，６−ジ−ｔ−ブチルピリジン、４−（ジメチルアミノ）ピリジン等の置換ピリジン類、ビピリジン等の多価ピリジン類等が挙げられる。
【００４９】
ホスフィンを含む電子供与性化合物からなる配位子としては、具体的には、例えば、トリメチルホスフィン、トリエチルホスフィン、トリ−ｎ−プロピルホスフィン、トリ−ｎ−ブチルホスフィン、トリ−ｔ−ブチルホスフィン、トリ−ｎ−ヘキシルホスフィン、トリシクロヘキシルホスフィン等のアルキルまたは脂環式アルキルホスフィン類、トリフェニルホスフィン、トリス（４−メトキシフェニル）ホスフィン、トリス［４−（トリフルオロメチル）フェニル］ホスフィン等の置換または無置換アリールホスフィン類、１，２−ビス（ジフェニルホスフィノ）エタン等の多価ホスフィン類等が挙げられる。
【００５０】
エーテルを含む電子供与性化合物からなる配位子としては、具体的には、例えば、ジメチルエーテル、ジエチルエーテル等のジアルキルエーテル類、メチルフェニルエーテル等のアルキルアリールエーテル類、ジフェニルエーテル等のジアリールエーテル類、テトラヒドロフラン等の環状エーテル類、１，４−ジオキサン、１，２−ジメトキシエタン等の多価エーテル類等が挙げられる。
【００５１】
チオエーテルを含む電子供与性化合物からなる配位子としては、具体的には、例えば、ジメチルスルフィド、ジエチルスルフィド、ジブチルスルフィド等のジアルキルスルフィド類、メチルフェニルスルフィド等のアルキルアリールスルフィド類、ジフェニルスルフィド等のジアリールスルフィド類、テトラヒドロチオフェン、チオフェン等の環状スルフィド類等が挙げられる。
【００５２】
これらの電子供与性化合物からなる配位子は単独で用いても２種類以上を組み合わせて用いてもよい。これらのアミン、ピリジン、ホスフィン、エーテル、またはチオエーテルを含む電子供与性化合物からなる配位子のうち、アミン、ピリジン、またはホスフィンを含む電子供与性化合物からなる配位子が好ましく、ホスフィンを含む電子供与性化合物からなる配位子がより好ましい。
【００５３】
一般式（４）で表される具体的な遷移金属アルキリデン錯体としては、例えば、ＶＯ（ＣＨＳｉＭｅ３）（Ｏ−２，６−ｉＰｒ２−Ｃ６Ｈ３）（ＰＭｅ３）、ＶＯ（ＣＨＳｉＭｅ３）（Ｏ−２，６−Ｍｅ２−Ｃ６Ｈ３）（ＰＭｅ３）、ＶＯ（ＣＨＳｉＭｅ３）（Ｏ−２，６−ｔＢｕ２−Ｃ６Ｈ３）（ＰＭｅ３）、ＶＯ（ＣＨＳｉＭｅ３）（Ｎ＝ＣｔＢｕ２）（ＰＢｕ３）、およびＶＯ（ＣＨ２）（Ｎ＝ＣｔＢｕ２）（ＰＭｅ３）等が挙げられる。さらに、これらの化合物の中心金属Ｍがバナジウムから、ニオブまたはタンタルに置換された化合物も具体例として例示することができる。
【００５４】
［５］（Ｂ）アルキル金属化合物
本発明の（Ａ３）一般式（３）で表される遷移金属ハロゲン錯体と共に用いられる（Ｂ）アルキル金属化合物の金属としては、周期律表第１族の金属、具体的にはリチウム、ナトリウム等、または周期律表第２族の金属、具体的にはマグネシウム等、または周期律表第１２族の金属、具体的には亜鉛等、または周期律表第１３族の金属、具体的にはアルミニウム等、または周期律表第１４族の金属、具体的にはスズ等が挙げられる。アルキル金属化合物中のアルキル基は直鎖状でも、分岐状でも、環状でもよいが、金属に隣接する炭素原子上に少なくとも一つの水素原子が結合している必要がある。またアルキル基にアリール基、またはハロゲン原子が置換していてもよい。さらに、アルキル基の一部がハロゲン原子、酸素原子、窒素原子、またはケイ素原子で置換されていてもよい。これらのアルキル金属化合物は単独で用いても２種類以上を組み合わせて用いてもよい。
【００５５】
これらのアルキル金属化合物としては、具体的には、例えば、メチルリチウム、ｎ−ブチルリチウム、イソブチルリチウム、ベンジルリチウム、（トリメチルシリル）メチルリチウム等のアルキルリチウム類、ｎ−ブチルナトリウム、ベンジルナトリウム等のアルキルナトリウム類、メチルマグネシウムクロライド、メチルマグネシウムブロマイド、エチルマグネシウムクロライド、エチルマグネシウムブロマイド、フェニルメチルマグネシウムクロライド、フェニルメチルマグネシウムブロマイド、ネオペンチルマグネシウムクロライド、ネオペンチルマグネシウムブロマイド等のアルキルマグネシウムハライド類、ジメチルマグネシウム、ジエチルマグネシウム等のジアルキルマグネシウム類、ジメチル亜鉛、ジエチル亜鉛等のジアルキル亜鉛類、トリメチルアルミニウム、トリエチルアルミニウム、トリイソブチルアルミニウム等のトリアルキルアルミニウム類、テトラメチルチン、テトラブチルチン等のテトラアルキルスズ類等が挙げられる。これらのアルキル金属化合物のうち、アルキルリチウム類、アルキルマグネシウムハライド類、トリアルキルアルミニウム類、テトラアルキルスズ類が好ましく、アルキルマグネシウムハライド類、トリアルキルアルミニウム類がより好ましい。
【００５６】
［６］成分（Ｃ）
本発明において、（Ａ２）一般式（２）で表される遷移金属アルキル錯体に加えて、または（Ａ３）一般式（３）で表される遷移金属ハロゲン錯体と、（Ｂ）アルキル金属化合物に加えて、さらに（Ｃ）アミン類、ピリジン類、ホスフィン類、エーテル類、およびチオエーテル類から選ばれる少なくとも１種の化合物を含む開環メタセシス触媒は好ましい。
【００５７】
本発明の（Ｃ）アミン類、ピリジン類、ホスフィン類、エーテル類、およびチオエーテル類から選ばれる少なくとも１種の化合物は、孤立電子対を有する配位性化合物であり、遷移金属アルキル錯体から生成する遷移金属アルキリデン錯体に電子供与性化合物からなる配位子Ｅとして配位できる特徴を有する。これらが生成した遷移金属アルキリデン錯体に配位することにより、触媒が安定化される。さらに、上記Ｅが配位した本発明の触媒は配位しない触媒と比較して触媒活性がより高い。
【００５８】
アミン類としては、具体的には、例えば、トリメチルアミン、トリエチルアミン、トリ−ｎ−ブチルアミン、ジイソプロピルエチルアミン等のアルキルアミン類、Ｎ，Ｎ−ジメチルアニリン、Ｎ，Ｎ，２，４，６−ペンタメチルアニリン等のアルキルアリールアミン類、トリフェニルアミン等のアリールアミン類、１−メチルピペリジン等の環状アミン類、Ｎ，Ｎ，Ｎ'，Ｎ'−テトラメチルエチレンジアミン、１，４−ジメチルピペラジン等の多価アミン類等が挙げられる。
【００５９】
ピリジン類としては、具体的には、ピリジンをはじめとし、例えば、２，６−ジメチルピリジン、２，４−ジメチルピリジン、２，６−ジ−ｔ−ブチルピリジン、４−（ジメチルアミノ）ピリジン等の置換ピリジン類、ビピリジン等の多価ピリジン類等が挙げられる。
【００６０】
ホスフィン類としては、具体的には、例えば、トリメチルホスフィン、トリエチルホスフィン、トリ−ｎ−プロピルホスフィン、トリ−ｎ−ブチルホスフィン、トリ−ｔ−ブチルホスフィン、トリ−ｎ−ヘキシルホスフィン、トリシクロヘキシルホスフィン等のアルキルまたは脂環式アルキルホスフィン類、トリフェニルホスフィン、トリス（４−メトキシフェニル）ホスフィン、トリス［４−（トリフルオロメチル）フェニル］ホスフィン等の置換または無置換アリールホスフィン類、１，２−ビス（ジフェニルホスフィノ）エタン等の多価ホスフィン類等が挙げられる。
【００６１】
エーテル類としては、具体的には、例えば、ジメチルエーテル、ジエチルエーテル等のジアルキルエーテル類、メチルフェニルエーテル等のアルキルアリールエーテル類、ジフェニルエーテル等のジアリールエーテル類、テトラヒドロフラン等の環状エーテル類、１，４−ジオキサン、１，２−ジメトキシエタン等の多価エーテル類等が挙げられる。
【００６２】
チオエーテル類としては、具体的には、例えば、ジメチルスルフィド、ジエチルスルフィド、ジブチルスルフィド等のジアルキルスルフィド類、メチルフェニルスルフィド等のアルキルアリールスルフィド類、ジフェニルスルフィド等のジアリールスルフィド類、テトラヒドロチオフェン、チオフェン等の環状スルフィド類等が挙げられる。
【００６３】
これらのアミン類、ピリジン類、ホスフィン類、エーテル類、またはチオエーテル類のうち、アミン類、ピリジン類、ホスフィン類が好ましく、ホスフィン類がより好ましい。
【００６４】
［７］（Ａ１）遷移金属アルキリデン錯体の調製
本発明の（Ａ１）一般式（１）で表わされる遷移金属アルキリデン錯体の調製方法は特に制限はないが、（Ａ２）一般式（２）で表される遷移金属アルキル錯体から調製でき、もしくは（Ａ３）一般式（３）で表される遷移金属ハロゲン錯体と（Ｂ）アルキル金属化合物とを混合して調製することもできる。このときの調製温度は用いる錯体の種類により異なるが、通常０〜１５０℃であり、好ましくは５０〜１００℃である。また、調製時間は０．１〜５０時間程度が好ましい。
【００６５】
本発明の（Ａ３）一般式（３）で表される遷移金属ハロゲン錯体と、（Ｂ）アルキル金属化合物とを含むことを特徴とする開環メタセシス重合触媒において、（Ａ３）および（Ｂ）は、（Ａ３）／（Ｂ）で表わされるモル比が通常、２／１〜１／１００で混合され、好ましくは１／１〜１／５０、より好ましくは１／１〜１／１０で混合される。（Ａ３）／（Ｂ）の比が上記範囲内であると良好な触媒活性の実現を達成することができる。
【００６６】
［８］（Ａ２）遷移金属アルキル錯体の調製
本発明の（Ａ２）一般式（２）で表される遷移金属アルキル錯体と、（Ｃ）アミン類、ピリジン類、ホスフィン類、エーテル類、およびチオエーテル類から選ばれる少なくとも１種の化合物とを含むことを特徴とする開環メタセシス重合触媒において、（Ａ２）／（Ｃ）で表わされるモル比は通常、１００／１〜１／１０００であり、好ましくは１０／１〜１／１００であり、より好ましくは５／１〜１／５０である。（Ａ２）／（Ｃ）の比が上記範囲内であると良好な触媒活性の実現を達成することができる。
【００６７】
［９］（Ａ３）遷移金属ハロゲン錯体の調製
本発明の（Ａ３）一般式（３）で表される遷移金属ハロゲン錯体と、（Ｂ）アルキル金属化合物と、（Ｃ）アミン類、ピリジン類、ホスフィン類、エーテル類、およびチオエーテル類から選ばれる少なくとも１種の化合物とを含むことを特徴とする開環メタセシス重合触媒において、（Ａ３）および（Ｃ）は、（Ａ３）／（Ｃ）で表わされるモル比が通常、１００／１〜１／１０００で混合され、好ましくは１０／１〜１／１００、より好ましくは５／１〜１／５０で混合される。（Ａ３）／（Ｃ）の比が上記範囲内であると良好な触媒活性の実現を達成することができる。
また、（Ａ３）および（Ｂ）は、（Ａ３）／（Ｂ）で表わされるモル比が通常、２／１〜１／１００で混合され、好ましくは１／１〜１／５０、より好ましくは１／１〜１／１０で混合される。（Ａ３）／（Ｂ）の比が上記範囲内であると良好な触媒活性の実現を達成することができる。
【００６８】
［１０］（Ａ４）遷移金属アルキリデン錯体の調製
本発明の（Ａ４）一般式（４）で表わされる遷移金属アルキリデン錯体の調製方法は特に制限はないが、（Ａ２）一般式（２）で表される遷移金属アルキル錯体と、（Ｃ）アミン類、ピリジン類、ホスフィン類、エーテル類、およびチオエーテル類から選ばれる少なくとも１種の化合物とを混合、もしくは（Ａ３）一般式（３）で表される遷移金属ハロゲン錯体と、（Ｂ）アルキル金属化合物と、（Ｃ）アミン類、ピリジン類、ホスフィン類、エーテル類、およびチオエーテル類から選ばれる少なくとも１種の化合物とを混合して、調製することもできる。このときの調製温度は０〜１５０℃であり、好ましくは２０〜１００℃である。また、調製時間は０．１〜５０時間程度が好ましい。
【００６９】
［１１］重合触媒としての使用
本発明の重合触媒は、（Ａ１）一般式（１）で表される遷移金属アルキリデン錯体であってもよいし、または、重合の際に（Ａ２）一般式（２）で表される遷移金属アルキル錯体を用いてもよく、もしくは（Ａ３）一般式（３）で表される遷移金属ハロゲン錯体および（Ｂ）アルキル金属化合物との混合物を用いてもよい。
【００７０】
ここで、（Ａ２）一般式（２）で表される遷移金属アルキル錯体を前駆体として重合に用いた場合、重合反応の条件下で（Ａ１）一般式（１）に相当する触媒が形成されると考えられる。また、同様に、（Ａ３）一般式（３）で表される遷移金属ハロゲン錯体および（Ｂ）アルキル金属化合物との混合物を前駆体として重合に用いた場合、（Ａ２）一般式（２）で表される遷移金属アルキル錯体の生成を経て、重合反応の条件下で（Ａ１）一般式（１）に相当する触媒が形成されると考えられる。
【００７１】
また、本発明の重合触媒は、配位性化合物である（Ｃ）アミン類、ピリジン類、ホスフィン類、エーテル類、またはチオエーテル類をあらかじめ配位させた（Ａ４）一般式（４）で表される遷移金属アルキリデン錯体であってもよいし、または、重合の際に、（Ａ１）一般式（１）で表される遷移金属アルキリデン錯体または（Ａ２）一般式（２）で表される遷移金属アルキル錯体と、少なくとも１種の上記配位性化合物（Ｃ）とを組み合わせて、もしくは（Ａ３）一般式（３）で表される遷移金属ハロゲン錯体、少なくとも１種の上記配位性化合物（Ｃ）およびアルキル金属化合物とを組み合わせてモノマーと一緒に重合系に加えられる混合物の形態であってもよい。
【００７２】
ここで、（Ｃ）アミン類、ピリジン類、ホスフィン類、エーテル類、およびチオエーテル類から選ばれる少なくとも１種の化合物は、（Ａ１）一般式（１）で表される遷移金属アルキリデン錯体または（Ａ２）一般式（２）で表される遷移金属アルキル錯体と混合して重合に用いた場合、重合反応の条件下で（Ａ４）一般式（４）に相当する触媒が形成されると考えられる。また、同様に、上記（Ｃ）は（Ａ３）一般式（３）で表される遷移金属ハロゲン錯体および（Ｂ）アルキル金属化合物と混合して用いた場合、（Ａ２）一般式（２）で表わされる遷移金属アルキル錯体の生成を経て、重合反応の条件下で（Ａ４）一般式（４）に相当する触媒が形成されると考えられる。
【００７３】
［１２］環状オレフィン類の重合
本発明における開環メタセシス重合触媒を用いて開環重合させることのできる環状オレフィン類としては、環状構造を有するオレフィン類であれば特に制限はないが、通常は炭素原子数３〜４０の単環式シクロアルケン類、単環式シクロアルカジエン類、多環式シクロアルケン類、多環式シクロアルカジエン類が挙げられる。さらにはこれらの環状オレフィン類が酸素原子、硫黄原子もしくは窒素原子を含む置換基、炭化水素基またはハロゲン原子を有していてもよい。
【００７４】
これらの置換基のうち、酸素原子を含む置換基としては、具体的には、例えばメトキシ基、エトキシ基、ブトキシ基などのアルコキシ基、例えばフェノキシ基、２，６−ジメチルフェノキシ基などの置換または無置換フェノキシ基、例えばメトキシカルボニル基、エトキシカルボニル基などのアルコキシカルボニル基、オキソ基（−Ｏ−基）などを挙げることができる。
【００７５】
硫黄原子を含む置換基としては、具体的には、例えばチオメトキシ基、チオブトキシ基などのチオアルコキシ基、例えばチオフェノキシ基、２−メチルチオフェノキシ基などの置換または無置換チオフェノキシ基、例えばメトキシチオカルボニル基などのチオアルコキシカルボニル基、スルフィド基（−Ｓ−基）などを挙げることができる。
【００７６】
窒素原子を含む置換基としては、具体的には、例えばメチルアミノ基、ジメチルアミノ基、ジエチルアミノ基などの炭素原子数１〜２０のアルキルアミノ基、例えばジフェニルアミノ基などの置換または無置換アリールアミノ基、例えばアミノカルボニル基、Ｎ−メチルアミノカルボニル基などのＮ−置換または無置換アミノカルボニル基、シアノ基などを挙げることができる。
【００７７】
また、炭化水素基の具体例としては、一般式（１）中のＲ１で表される炭素原子数１〜２０のアルキル、アリールおよびアリールアルキル基の具体例として例示した基、およびビニル基、ビニリデン基などの不飽和炭化水素基を挙げることができる。
【００７８】
ハロゲン原子の具体例としては、フッ素原子、塩素原子、臭素原子、ヨウ素原子を挙げることができる。
【００７９】
これらの置換基は、環状オレフィン類の水素原子の一部を置換していてもよいし、例えば式（５）で表される化合物のように環状オレフィン類の炭化水素基の一部を置換していてもよい。
【００８０】
【化９】
2008184530.tif 000010
【００８１】
置換基を持たない単環式シクロアルケン類の具体例としては、例えば、シクロブテン、シクロペンテン、シクロヘキセン、シクロオクテンなどが挙げられる。
【００８２】
置換基を持たない単環式シクロアルカジエン類の具体例としては、例えば、シクロブタジエン、１，３−シクロペンタジエン、１，３−シクロヘキサジエン、１，４−シクロヘキサジエン、１，５−シクロオクタジエンなどが挙げられる。
【００８３】
置換基を持たない多環式シクロアルケン類としては、例えば、ノルボルネン、テトラシクロ［６．２．１．１／３，６．０／２．７］ドデカ−４−エンなどが挙げられる。
【００８４】
置換基を持たない多環式シクロアルカジエン類としては、例えば、ノルボルナジエン、ジシクロペンタジエンなどが挙げられる。
【００８５】
置換基を持つ単環式シクロアルケン類、単環式シクロアルカジエン類、多環式シクロアルケン類および多環式シクロアルカジエン類の具体例としては、例えば、上記の置換基を持たない単環式シクロアルケン類、単環式シクロアルカジエン類、多環式シクロアルケン類および多環式シクロアルカジエン類の具体例として挙げた化合物の水素原子または炭化水素基の一部が酸素原子、硫黄原子もしくは窒素原子を含む置換基、炭化水素基またはハロゲン原子に置換された化合物が挙げられ、より具体的には、例えば５−メトキシノルボルネン、５−カルボメトキシノルボルネンなどの酸素原子を含む置換基を有する環状オレフィン類、例えば５−チオメトキシノルボルネンなどの硫黄原子を含む置換基を有する環状オレフィン類、例えば５−シアノノルボルネンなどの窒素原子を含む置換基を有する環状オレフィン類、例えば７−メチルノルボルネン、５−ビニルノルボルネンなどの炭化水素基を有する環状オレフィン類、例えば５，５−ジクロロノルボルネンなどのハロゲン原子を有する環状オレフィン類が挙げられる。
【００８６】
本発明の重合触媒を用いた環状オレフィン類の開環重合においては、上記で例示した化合物の２種類またはそれ以上の混合物を共重合させることもできる。
【００８７】
さらに、連鎖移動により分子量を調整する目的で、鎖状オレフィン類の存在下に環状オレフィン類を開環重合させることもできる。この場合の鎖状オレフィンの具体例としては、例えば、α−オレフィン、ジエン、ケイ素含有オレフィン、芳香族ビニル化合物および（メタ）アクリル酸エステル等が挙げられる。より具体的には、α−オレフィンとしては、例えばエチレン、プロピレン、１−ブテン、１−ペンテン、ヘキセン、１−オクテン等が、ジエンとしては、例えばペンタジエン、ヘキサジエン、オクタジエン等が、ケイ素含有オレフィンとしては、例えばビニルトリメチルシラン、アリルトリメチルシラン、アリルトリエチルシラン等が、芳香族ビニル化合物としては、例えばスチレン、ジビニルベンゼン等が、（メタ）アクリル酸エステルとしては、例えばメチルメタクリレート、メチルアクリレート、エチルメタクリレート等が挙げられる。
【００８８】
本発明の重合触媒を用いた環状オレフィン類の開環重合において、（Ａ１）一般式（１）で表される遷移金属アルキリデン錯体、（Ａ２）一般式（２）で表される遷移金属アルキル錯体、（Ａ３）一般式（３）で表される遷移金属ハロゲン錯体、または（Ａ４）一般式（４）で表される遷移金属アルキリデン錯体に対する環状オレフィン類の使用量は、モル比で１０〜１００，０００であり、好ましくは５０〜２０，０００である。
【００８９】
重合は無溶媒でも実施することができるが、溶媒を使用してもよい。使用する場合の溶媒としては、テトラヒドロフラン、ジエチルエーテル、ジオキサン等のエーテル系溶媒、ベンゼン、トルエン、キシレン、エチルベンゼン等の芳香族炭化水素系溶媒、ペンタン、ヘキサン、ヘプタン、オクタン等の脂肪族炭化水素系溶媒、シクロペンタン、シクロヘキサン、メチルシクロヘキサン、デカリン等の脂肪族環状炭化水素系溶媒、ジクロロメタン、ジクロロエタン、テトラクロロエタン、クロロベンゼン、トリクロロベンゼン等のハロゲン化炭化水素系溶媒等が挙げられ、これらの２種類以上を混合使用してもよい。
【００９０】
本発明の重合触媒を用いた環状オレフィン類の開環重合の方法としては特に限定されず、回分式、半回分式または連続流通式のいずれでも構わない。重合反応で溶媒を使用する場合、環状オレフィン類の濃度は０．０１から１００ｍｏｌ／Ｌの範囲である。
【００９１】
本発明の（Ａ１）一般式（１）で表わされる遷移金属アルキリデン錯体または（Ａ４）一般式（４）で表される遷移金属アルキリデン錯体からなる開環メタセシス重合触媒を用いて重合反応を行う際の温度は、−３０〜１５０℃の範囲であり、好ましくは０〜１００℃の範囲である。
【００９２】
また、本発明の（Ａ２）一般式（２）で表わされる遷移金属アルキル錯体、または（Ａ２）一般式（２）で表わされる遷移金属アルキル錯体と、（Ｃ）アミン類、ピリジン類、ホスフィン類、エーテル類、およびチオエーテル類から選ばれる少なくとも１種の化合物からなる開環メタセシス重合触媒を用いて重合反応を行う際の温度は、０〜１５０℃の範囲であり、好ましくは２０〜１００℃の範囲である。
【００９３】
さらに、本発明の（Ａ３）一般式（３）で表わされる遷移金属ハロゲン錯体と、（Ｂ）アルキル金属化合物からなる開環メタセシス重合触媒、または（Ａ３）一般式（３）で表わされる遷移金属ハロゲン錯体と、（Ｂ）アルキル金属化合物と、（Ｃ）アミン類、ピリジン類、ホスフィン類、エーテル類、およびチオエーテル類から選ばれる少なくとも１種の化合物からなる開環メタセシス重合触媒を用いて重合反応を行う際の温度は、０〜１５０℃の範囲であり、好ましくは２０〜１００℃の範囲である。また、重合時間は０．１〜５０時間の範囲である。重合反応の際の圧力は減圧、常圧または加圧のいずれでも実施できる。本発明の２種類以上の開環メタセシス重合触媒を組み合わせて重合を実施してもよい。さらに、重合反応を停止するためにアルデヒド類、ケトン類、アルコール類、水等を使用してもよい。
【００９４】
本発明における開環重合後のポリマーの分離方法としては、重合反応液をアルコール、水等の貧溶媒に加えてポリマーを沈殿させ、濾過、または遠心分離等によってポリマーを回収する方法等を挙げることができる。
【００９５】
以下の実施例によって本発明を詳細に説明するが、本発明はこれらの実施例のみに限定されるものではない。
【実施例】
【００９６】
実施例において示されたポリマーの平均分子量については、得られた開環メタセシス重合体をテトラヒドロフラン中に溶解し、ＧＰＣ検出器として島津製作所製ＳＣＬ−１０ＡおよびＲＩＤ−１０Ａ、カラムとしてＳｈｉｍＰＡＣ  ＧＰＣ−８０６，８０４，および８０２を使用し、４０℃にて流速１．０ｍＬ／分の条件で測定した。尚、測定値はポリスチレンスタンダードにて較正した値である。
【００９７】
［実施例Ａ］ＶＯＣｌ２（Ｏ−２，６−ｔＢｕ２−４−Ｍｅ−Ｃ６Ｈ２）の合成
グローブボックス内で、１００ｍｌ容量のフラスコにＶＯＣｌ３を０．８６７ｇ（５．００ｍｍｏｌ）量り取り、２０ｍｌのジエチルエーテルに溶解させた。この溶液を−２０℃に冷却し、リチウム  ２，６−ジ−ｔ−ブチル−４−メチルフェノキシド（１．１３ｇ、５．００ｍｍｏｌ）を１０ｍｌのジエチルエーテルを用いてフラスコ内に添加した。室温で３時間攪拌した後、減圧下、ジエチルエーテルを留去した。残渣を２０ｍｌのヘキサンに溶解させ、不溶物をセライト濾過で取り除いた。濾液を濃縮し、−２０℃でヘキサンから再結晶することでＶＯＣｌ２（Ｏ−２，６−ｔＢｕ２−４−Ｍｅ−Ｃ６Ｈ２）を０．２４ｇ（収率、１４％）得た。このように本発明の遷移金属ハロゲン錯体はＶＯＣｌ３から一段の反応で簡便に合成できる。
１Ｈ−ＮＭＲ（Ｃ６Ｄ６）：１．５９（ｓ，１８Ｈ，Ｃ（ＣＨ３）３），２．１１（ｓ，３Ｈ，Ａｒ−ＣＨ３），７．０４（ｓ，２Ｈ，Ａｒ−Ｈ）
【００９８】
［実施例Ｂ］ＶＯＣｌ２（Ｎ＝ＣｔＢｕ２）の合成
グローブボックス内で、１００ｍｌ容量のフラスコにＶＯＣｌ３を０．８６７ｇ（５．００ｍｍｏｌ）量り取り、２０ｍｌのジエチルエーテルに溶解させた。この溶液を−２０℃に冷却し、Ｌｉ−Ｎ＝ＣｔＢｕ２（０．７４ｇ、５．００ｍｍｏｌ）を２０ｍｌのジエチルエーテルを用いてフラスコ内に添加した。室温で３時間攪拌した後、減圧下、ジエチルエーテルを留去した。残渣を２０ｍｌのヘキサンに溶解させ、不溶物をセライト濾過で取り除いた。濾液を濃縮し、−２０℃でヘキサンから再結晶することでＶＯＣｌ２（Ｎ＝ＣｔＢｕ２）を０．６４ｇ（収率、４６％）得た。このように本発明の遷移金属ハロゲン錯体はＶＯＣｌ３から一段の反応で簡便に合成できる。
１Ｈ−ＮＭＲ（Ｃ６Ｄ６）：０．８３（ｓ，１８Ｈ，Ｃ（ＣＨ３）３）
【００９９】
［実施例１］
グローブボックス中で、５ｍｌ容量のサンプル瓶に実施例Ａで合成したＶＯＣｌ２（Ｏ−２，６−ｔＢｕ２−４−Ｍｅ−Ｃ６Ｈ２）を７．１ｍｇ（１９．９μｍｏｌ）量り取り、２．０ｍｌのトルエンに溶解させ、３．０７Ｍ  ＭｅＭｇＢｒジエチルエーテル溶液（１４．５μｌ、４４．５μｍｏｌ）、１００ｍＭ  ＰＭｅ３トルエン溶液（０．２２ｍｌ、２２．０μｍｏｌ）を加えて重合触媒溶液（ａ）を調製した。
【０１００】
５０ｍｌの耐圧ガラス容器にノルボルネンを４０３．０ｍｇ（４．２８ｍｍｏｌ）量り取り、トルエン９．５ｍｌに溶解させた後、上述の重合触媒溶液（ａ）０．４８ｍｌ（バナジウム錯体として４．２８μｍｏｌ）を加え、８０℃で１時間反応を行った。ベンズアルデヒド（１０．４ｍｇ、０．０９８ｍｍｏｌ）を加え、３０分間攪拌した後、重合溶液を攪拌下で２００ｍｌのメタノールに加えてポリマーを沈殿させた。濾過、乾燥し、５７．７ｍｇ（生成したポリマー質量／仕込モノマー質量；収率１４．３ｗｔ％）の白色固体を得た。
【０１０１】
１Ｈ−ＮＭＲおよび１３Ｃ−ＮＭＲ測定の結果、この白色固体はノルボルネンの開環メタセシス重合体であった。得られた重合体のＧＰＣ分析を行ったところ、クロマトグラムは単峰性であり、その数平均分子量（Ｍｎ）は１，４５０，０００、重量平均分子量（Ｍｗ）は２，２３０，０００で、分子量分布（Ｍｗ／Ｍｎ）は１．５４であった。重合活性の指標であるターンオーバーナンバー（以下、ＴＯＮと略記する。ＴＯＮ＝（消費されたノルボルンネン（ｍｍｏｌ））／（仕込んだバナジウム錯体（ｍｍｏｌ））で計算した。）は１４３であった。
【０１０２】
［実施例２］
グローブボックス中で、５ｍｌ容量のサンプル瓶に実施例Ｂで合成したＶＯＣｌ２（Ｎ＝ＣｔＢｕ２）を５．６ｍｇ（２０．１μｍｏｌ）量り取り、２．０ｍｌのトルエンに溶解させ、３．０７Ｍ  ＭｅＭｇＢｒジエチルエーテル溶液（１３．０μｌ、３９．９μｍｏｌ）、１００ｍＭ  ＰＭｅ３トルエン溶液（０．２２ｍｌ、２２．０μｍｏｌ）を加えて重合触媒溶液（ｂ）を調製した。
【０１０３】
５０ｍｌの耐圧ガラス容器にノルボルネンを３９９．２ｍｇ（４．２４ｍｍｏｌ）量り取り、トルエン９．５ｍｌに溶解させた後、上述の重合触媒溶液（ｂ）０．４７ｍｌ（バナジウム錯体として４．２４μｍｏｌ）を加え、８０℃で１時間反応を行った。ベンズアルデヒド（１０．４ｍｇ、０．０９８ｍｍｏｌ）を加え、３０分間攪拌した後、重合溶液を攪拌下で２００ｍｌのメタノールに加えてポリマーを沈殿させた。濾過、乾燥し、３９０．８ｍｇ（収率９７．９ｗｔ％）の白色固体を得た。
【０１０４】
１Ｈ−ＮＭＲおよび１３Ｃ−ＮＭＲ測定の結果、この白色固体はノルボルネンの開環メタセシス重合体であった。得られた重合体のＧＰＣ分析を行ったところ、クロマトグラムは単峰性であり、その数平均分子量（Ｍｎ）は８５４，０００、重量平均分子量（Ｍｗ）は１，４６０，０００で、分子量分布（Ｍｗ／Ｍｎ）は１．７１であった。ＴＯＮは９７９であった。
【０１０５】
［実施例３］
実施例２の重合触媒溶液調製において、３．０７Ｍ  ＭｅＭｇＢｒジエチルエーテル溶液の使用量を１３．０μｌから１９．５μｌ（５９．９μｍｏｌ）に代えた以外は実施例２と同様に重合触媒溶液調製を行い、重合触媒溶液（ｃ）を調製した。
【０１０６】
５０ｍｌの耐圧ガラス容器にノルボルネンを４０１．１ｍｇ（４．２６ｍｍｏｌ）量り取り、トルエン９．９ｍｌに溶解させた後、上述の重合触媒溶液（ｃ）０．０９５ｍｌ（バナジウム錯体として０．８５２μｍｏｌ）を加え、実施例２と同様に反応および後処理を行った。実施例２においてはモノマー／触媒比が１０００／１（モル比）であったのに対し、本実施例では５０００／１（モル比）である。ポリマー３９２．３ｍｇ（収率９７．８ｗｔ％）を白色固体として得た。
【０１０７】
１Ｈ−ＮＭＲおよび１３Ｃ−ＮＭＲ測定の結果、この白色固体はノルボルネンの開環メタセシス重合体であった。得られた重合体のＧＰＣ分析を行ったところ、クロマトグラムは単峰性であり、その数平均分子量（Ｍｎ）は１，８５０，０００、重量平均分子量（Ｍｗ）は２，７８０，０００で、分子量分布（Ｍｗ／Ｍｎ）は１．５０であった。ＴＯＮは４，８９０であった。モノマー／触媒比が高い条件下においても高い活性を示した。
【０１０８】
［実施例４］
５０ｍｌの耐圧ガラス容器にノルボルネンを４０４．９ｍｇ（４．３０ｍｍｏｌ）量り取り、トルエン１０．０ｍｌに溶解させた後、実施例３で調製した重合触媒溶液（ｃ）０．０２４ｍｌ（バナジウム錯体として０．２１５μｍｏｌ）を加え、実施例２と同様に反応および後処理を行った。本実施例においてはモノマー／触媒比が２００００／１（モル比）である。ポリマー３７２．１ｍｇ（収率９１．９ｗｔ％）を白色固体として得た。
【０１０９】
１Ｈ−ＮＭＲおよび１３Ｃ−ＮＭＲ測定の結果、この白色固体はノルボルネンの開環メタセシス重合体であった。得られた重合体のＧＰＣ分析を行ったところ、クロマトグラムは単峰性であり、その数平均分子量（Ｍｎ）は１，８６０，０００、重量平均分子量（Ｍｗ）は２，６８０，０００で、分子量分布（Ｍｗ／Ｍｎ）は１．４４であった。ＴＯＮは１８，３８０であった。モノマー／触媒比が非常に高い条件下においても高い活性を示した。
【０１１０】
［実施例５］
１００ｍＭ  ＰＭｅ３トルエン溶液の代わりに１００ｍＭ  ＰｎＢｕ３トルエン溶液（０．２２ｍｌ、２２．０μｍｏｌ）を用いた以外は実施例２と同様の操作を行ったところ、３９４．４ｍｇ（収率９８．８ｗｔ％）の開環メタセシス重合体を得た。
得られたポリマーのＧＰＣ分析を行ったところ、クロマトグラムは単峰性であり、その数平均分子量（Ｍｎ）は１，０１０，０００、重量平均分子量（Ｍｗ）は１，７００，０００で、分子量分布（Ｍｗ／Ｍｎ）は１．６８であった。ＴＯＮは９８８であった。
【０１１１】
［実施例６］
１００ｍＭ  ＰＭｅ３トルエン溶液の代わりに１００ｍＭ  ＰＰｈ３トルエン溶液（０．２２ｍｌ、２２．０μｍｏｌ）を用いた以外は実施例２と同様の操作を行ったところ、２９．９ｍｇ（収率７．５ｗｔ％）の開環メタセシス重合体を得た。
得られたポリマーのＧＰＣ分析を行ったところ、クロマトグラムは単峰性であり、その数平均分子量（Ｍｎ）は１，２００，０００、重量平均分子量（Ｍｗ）は１，９８０，０００で、分子量分布（Ｍｗ／Ｍｎ）は１．６５であった。ＴＯＮは７５であった。
【０１１２】
［実施例７］
１００ｍＭ  ＰＭｅ３トルエン溶液の代わりに１００ｍＭ  ピリジントルエン溶液（０．２２ｍｌ、２２．０μｍｏｌ）を用いた以外は実施例２と同様の操作を行ったところ、１２．８ｍｇ（収率３．２ｗｔ％）の開環メタセシス重合体を得た。
得られたポリマーのＧＰＣ分析を行ったところ、クロマトグラムは単峰性であり、その数平均分子量（Ｍｎ）は１，１５０，０００、重量平均分子量（Ｍｗ）は１，８２０，０００で、分子量分布（Ｍｗ／Ｍｎ）は１．５８であった。ＴＯＮは３２であった。
【０１１３】
［実施例８］
３．０７Ｍ  ＭｅＭｇＢｒジエチルエーテル溶液の代わりに２．１１Ｍ  ＢｕＭｇＣｌジエチルエーテル溶液（１９．１μｌ、４０．３μｍｏｌ）を用いた以外は実施例２と同様の操作を行ったところ、１０５．８ｍｇ（収率２６．５ｗｔ％）の開環メタセシス重合体を得た。得られたポリマーのＧＰＣ分析を行ったところ、クロマトグラムは単峰性であり、その数平均分子量（Ｍｎ）は１，１６０，０００、重量平均分子量（Ｍｗ）は１，９５０，０００で、分子量分布（Ｍｗ／Ｍｎ）は１．６８であった。ＴＯＮは２６５であった。
【０１１４】
［実施例９］
３．０７Ｍ  ＭｅＭｇＢｒジエチルエーテル溶液の代わりに２．０Ｍ  ＡｌＭｅ３トルエン溶液（２０μｌ、４０μｍｏｌ）を用いた以外は実施例２と同様の操作を行ったところ、３８０．４ｍｇ（収率９５．３ｗｔ％）の開環メタセシス重合体を得た。得られたポリマーのＧＰＣ分析を行ったところ、クロマトグラムは単峰性であり、その数平均分子量（Ｍｎ）は７８９，０００、重量平均分子量（Ｍｗ）は１，４７５，０００で、分子量分布（Ｍｗ／Ｍｎ）は１．８７であった。ＴＯＮは９５３であった。
【０１１５】
［実施例１０］
実施例２の重合触媒溶液調製において、１００ｍＭ  ＰＭｅ３トルエン溶液を加えなかった以外は実施例２と同様に重合触媒溶液調製を行い、重合触媒溶液（ｄ）を調製した。５０ｍｌの耐圧ガラス容器にノルボルネンを４０３．９ｍｇ（４．２９ｍｍｏｌ）量り取り、トルエン９．６ｍｌに溶解させた後、上述の重合触媒溶液（ｄ）０．４３ｍｌ（バナジウム錯体として４．２９μｍｏｌ）を加え、８０℃で１時間反応を行った。ベンズアルデヒド（１０．４ｍｇ、０．０９８ｍｍｏｌ）を加え、３０分間攪拌した後、重合溶液を攪拌下で２００ｍｌのメタノールに加えてポリマーを沈殿させた。濾過、乾燥し、２．４ｍｇ（収率０．６ｗｔ％）の白色固体を得た。
１Ｈ−ＮＭＲおよび１３Ｃ−ＮＭＲ測定の結果、この白色固体はノルボルネンの開環メタセシス重合体であった。得られた重合体のＧＰＣ分析を行ったところ、クロマトグラムは単峰性であり、その数平均分子量（Ｍｎ）は１，５５０，０００、重量平均分子量（Ｍｗ）は２，４８０，０００で、分子量分布（Ｍｗ／Ｍｎ）は１．６０であった。ＴＯＮは６であった。
【０１１６】
［実施例１１］
反応温度８０℃の代わりに２３℃で反応を行った以外は実施例２と同様の操作を行ったところ、３８２．４ｍｇ（収率９５．８ｗｔ％）の開環メタセシス重合体を得た。得られたポリマーのＧＰＣ分析を行ったところ、クロマトグラムは単峰性であり、その数平均分子量（Ｍｎ）は９７２，０００、重量平均分子量（Ｍｗ）は１，７９０，０００で、分子量分布（Ｍｗ／Ｍｎ）は１．８４であった。ＴＯＮは９５８であった。
【０１１７】
［実施例１２］
５０ｍｌの耐圧ガラス容器にノルボルネンを３９７．４ｍｇ（４．２２ｍｍｏｌ）量り取り、トルエン９．３ｍｌに溶解させた後、１７０ｍＭ  １−Ｈｅｘｅｎｅトルエン溶液（０．２５ｍｌ、４２．５μｍｏｌ）、および実施例３で調整した重合触媒溶液（ｃ）０．４７ｍｌ（バナジウム錯体として４．２２μｍｏｌ）を加え、８０℃で１時間反応を行った。ベンズアルデヒド（１０．４ｍｇ、０．０９８ｍｍｏｌ）を加え、３０分間攪拌した後、重合溶液を攪拌下で２００ｍｌのメタノールに加えてポリマーを沈殿させた。濾過、乾燥し、３６５．６ｍｇ（収率９２．０ｗｔ％）の白色固体を得た。
【０１１８】
１Ｈ−ＮＭＲおよび１３Ｃ−ＮＭＲ測定の結果、この白色固体はノルボルネンの開環メタセシス重合体であった。得られた重合体のＧＰＣ分析を行ったところ、クロマトグラムは単峰性であり、その数平均分子量（Ｍｎ）は２２３，０００、重量平均分子量（Ｍｗ）は５５１，０００で、分子量分布（Ｍｗ／Ｍｎ）は２．４７であった。ＴＯＮは９２０であった。
【０１１９】
［実施例１３］
１７０ｍＭ  １−Ｈｅｘｅｎｅトルエン溶液の代わりに１７０ｍＭ  Ｓｔｙｒｅｎｅトルエン溶液（０．２５ｍｌ、４２．５μｍｏｌ）を用いて反応を行った以外は実施例１２と同様の操作を行ったところ、３４１．８ｍｇ（収率８６．０ｗｔ％）の開環メタセシス重合体を得た。得られたポリマーのＧＰＣ分析を行ったところ、クロマトグラムは単峰性であり、その数平均分子量（Ｍｎ）は７６，０００、重量平均分子量（Ｍｗ）は１６６，０００で、分子量分布（Ｍｗ／Ｍｎ）は２．１８であった。ＴＯＮは８６０であった。
【０１２０】
［比較例１］
グローブボックス中で、５０ｍｌ容量のサンプル瓶にＶＯＣｌ３を３４．７ｍｇ（２００μｍｏｌ）量り取り、２０ｍｌのトルエンに溶解させた。この溶液に、３．０７Ｍ  ＭｅＭｇＢｒジエチルエーテル溶液（０．１９５ｍｌ、５９９μｍｏｌ）を加えて重合触媒溶液（ｅ）を調製した。
５０ｍｌの耐圧ガラス容器にノルボルネンを４０１．１ｍｇ（４．２６ｍｍｏｌ）量り取り、トルエン９．６ｍｌに溶解させた。その後、この溶液に上述の重合触媒溶液（ｅ）０．４３ｍｌ（バナジウム錯体として４．２６μｍｏｌ）を加え、８０℃で１時間反応を行った。ベンズアルデヒド（１０．４ｍｇ、０．０９８ｍｍｏｌ）を加え、３０分間攪拌した。それから、重合溶液を攪拌下で２００ｍｌのメタノールに加えてポリマーを沈殿させた。濾過、乾燥し、０．８ｍｇ（収率０．２ｗｔ％）の白色固体を得た。得られたポリマーのＧＰＣ分析を行ったところ、その数平均分子量（Ｍｎ）は１，４３０，０００、重量平均分子量（Ｍｗ）は２，８６０，０００で、分子量分布（Ｍｗ／Ｍｎ）は１．９３であった。また、ＴＯＮは２であった。実施例１０と比較すると本発明のＶ錯体であるＶＯＣｌ２（Ｎ＝ＣｔＢｕ２）がより高い活性を有していることが分かる。
【０１２１】
［比較例２］
グローブボックス中で、５０ｍｌ容量のサンプル瓶にＶＯＣｌ３を３４．７ｍｇ（２００μｍｏｌ）量り取り、２０ｍｌのトルエンに溶解させた。この溶液に、３．０７Ｍ  ＭｅＭｇＢｒジエチルエーテル溶液（０．１９５ｍｌ、５９９μｍｏｌ）、１００ｍＭ  ＰＭｅ３トルエン溶液（２．２０ｍｌ、２２０μｍｏｌ）を加えて重合触媒溶液（ｆ）を調製した。
５０ｍｌの耐圧ガラス容器にノルボルネンを４０３．９ｍｇ（４．２９ｍｍｏｌ）量り取り、トルエン９．６ｍｌに溶解させた。その後、この溶液に上述の重合触媒溶液（ｆ）０．４８ｍｌ（バナジウム錯体として４．２９μｍｏｌ）を加え、８０℃で１時間反応を行った。ベンズアルデヒド（１０．４ｍｇ、０．０９８ｍｍｏｌ）を加え、３０分間攪拌した。それから、重合溶液を攪拌下で２００ｍｌのメタノールに加えてポリマーを沈殿させた。濾過、乾燥し、８．１ｍｇ（収率２．０ｗｔ％）の白色固体を得た。得られたポリマーのＧＰＣ分析を行ったところ、その数平均分子量（Ｍｎ）は１，５６０，０００、重量平均分子量（Ｍｗ）は２，７８０，０００で、分子量分布（Ｍｗ／Ｍｎ）は１．７８であった。また、ＴＯＮは２０であった。実施例３、５、６、および７と比較すると本発明のＶ錯体であるＶＯＣｌ２（Ｎ＝ＣｔＢｕ２）がより高い活性を有していることが分かる。
【０１２２】
以上の実施例等の結果から、本発明の触媒は合成が容易であり、また重合活性が高いものとなっていることがわかる。また、連鎖移動剤を添加することで得られるポリマーの分子量を調節することが可能である。
【産業上の利用可能性】
【０１２３】
本発明の重合触媒は、光学樹脂等に有用である開環メタセシス重合体樹脂の製造に好適な重合触媒として使用することができる。